(57)【特許請求の範囲】
【請求項１】
側壁によって規定される微小凹構造を有するマイクロ電子基板に金属を被覆する方法であって、ここで、側壁はその上に沈着している障壁層を含んでおり、
(a)第１の金属沈着工程により障壁層上に金属種子層を形成する工程、ここで、前記金属種子層は500Å以下の厚さを有する、
(b)第１の金属沈着工程と異なる第２の金属沈着工程により追加の金属層を金属種子層および側壁上の金属種子層で覆われていない障壁層に沈着させて金属種子層を強化して以後の電気メッキに適するようにする工程、ここで、強化された金属種子層は微小凹構造の側壁上のすべての点において、マイクロ電子基板表面上の強化された金属種子層の厚さの10%以上である厚さを有し、第２の金属沈着工程は電気化学沈着工程である、
(c)第２の金属沈着工程と異なる工程パラメーターを有する第３の金属沈着工程により強化された金属種子層上に電気メッキ層を施す工程
を含むことを特徴とする方法。
【請求項２】
工程(b)における追加の金属が銅である請求項１に記載の方法。
【請求項３】
工程(b)の電気化学沈着工程がアルカリ性の浴の中で行われる請求項１に記載の方法。
【請求項４】
アルカリ浴が金属イオンおよび金属イオンを錯化する効果をもつ薬剤を含んでいる請求項３に記載の方法。
【請求項５】
金属イオンを錯化する効果をもつ薬剤が、四酢酸エチレンジアミン、エチレンジアミンおよび多価カルボン酸から選ばれる１以上の錯化剤を含む請求項４に記載の方法。
【請求項６】
第３の金属沈着工程が、酸性の電解質溶液で、少なくとも微小凹構造を充填するのに必要な厚さまで行われる請求項３に記載の方法。
【請求項７】
工程(a)で形成される金属種子層が50〜500Åの厚さを有する請求項１に記載の方法。
【請求項８】
側壁によって規定される微小凹構造を有するマイクロ電子基板に金属を被覆する装置であって、ここで、側壁はその上に沈着している障壁層を含んでおり、
(a)第１の金属沈着工程により障壁層上に金属種子層を形成するための手段、ここで前記金属種子層は500Å以下の厚さを有する、
(b)第１の金属沈着工程と異なる第２の金属沈着工程により追加の金属を金属種子層および側壁上の金属種子層で覆われていない障壁層に沈着させて金属種子層を強化して以後の電気メッキに適するようにするための手段、ここで、強化された金属種子層は微小凹構造の側壁上のすべての点において、マイクロ電子基板表面上の強化された金属種子層の厚さの10%以上である厚さを有し、第２の金属沈着工程は電気化学沈着工程である、
(c)第２の金属沈着工程と異なる工程パラメーターを有する第３の金属沈着工程により強化された金属種子層上に電気メッキ層を施すための手段
を含む装置。
【発明の詳細な説明】
【０００１】
マイクロ電子装置を製作する際、１種またはそれ以上の金属メッキ層を被覆する工程はしばしば全製作工程中の重要な工程であることが多い。金属メッキ層は読出し／書込みヘッドのような別々のマイクロ電子部品の製造に使用することができるが、もっと多くは半導体の作業部材のような作業部材上につくられる相互連結部材に使用される。例えばこのような構造物は集積回路の装置を連結するのに使用される。
【０００２】
ここで使用されるいくつかの言葉を基本的に理解することは、本発明の主題を理解する上で読者の助けになるであろう。この目的のために本明細書に使用されるいくつかの言葉の基本的な言葉を下記に説明する。
【０００３】
単一メッキ準位という言葉は基質に対して外側にある作業部材の複合体準位として定義される。複合体準位は一つまたはそれ以上の金属構造物から成っている。
【０００４】
基質は１種またはそれ以上のメッキ準位が上部に沈着した材料の基本層である。基質は例えば半導体のウエハ、セラミックスのブロック等であることができる。
【０００５】
作業部材は少なくとも一つの基質を含む対象物として定義され、さらにいくつかの材料の層または構造機素、例えば一つまたはそれ以上のメッキ準位を基質の上に含んでいることができる。
【０００６】
集積回路は半導体材料の内部および半導体の表面の上に載せられた誘電材料の内部につくられた装置が互いに連結された集合体である。半導体の内部につくることができる装置はＭＯＳトランジスター、二極トランジスター、ダイオードおよび拡散抵抗素子を含んでいる。誘電体の内部につくることができる装置は薄膜抵抗体および蓄電器である。典型的には直径８インチの単一の珪素ウエハの上に１００個以上の集積回路のダイス型（ＩＣチップ）がつくられる。各ダイス型に使用される装置は誘電体内部につくられた伝導性の経路によって相互に連結されている。典型的には隣接した準位が誘電体の層で分離された二つまたはそれ以上の準位の伝導性の経路が相互連結部材として使用される。現在使用されている技術では伝導体および誘電体としてそれぞれアルミニウム合金および酸化珪素が典型的に使用されている。
【０００７】
単一のダイス型の装置間において電気信号の伝播の遅延により集積回路の挙動が制限される。特にこれらの遅延によって集積回路が電気信号を処理する速度が制限される。伝播の遅延が大きいと集積回路が電気信号を処理できる速度が減少し伝播の遅延が小さいとこの速度が増加する。従って集積回路の製造業者は伝播の遅延を減少させる方法を探索している。
【０００８】
それぞれの相互連結経路に対し、信号の伝播の遅延は遅延時間τによって規定することができる。Ｅ．Ｈ．Ｓｔｅｖｅｎｓ，Ｉｎｔｅｒｖｏｎｎｅｃｔ  Ｔｅｃｈｎｏｌｏｇｙ，ＱＭＣ，Ｉｎｃ．，１９９３年６月号参照のこと。遅延時間τは集積回路上のトランジスター間の信号の伝達に関係しているから、τに対する近似式は下記で与えられる。
【０００９】
τ＝ＲＣ［１＋（ＶSAT／ＲＩSAT）］
この式においてＲおよびＣはそれぞれ連結経路に対する等価抵抗およびキャパシタンスであり、ＩSATおよびＶSATはそれぞれ信号を連結経路に与えるトランジスターに対し電流の飽和が起こる際の飽和（最大）電流および電源に対するドレーン（ｄｒａｉｎ  ｔｏ  ｓｏｕｒｃｅ）電位である。経路の抵抗は伝導性材料の抵抗率ρに比例する。経路のキャパシタンスは誘電材料の比誘電率Ｋeに比例する。τの値が小さいと、ＶSAT／ＲＩSATの比か小さくなるのに十分な大きな電流密度の電流が連結線に流れる必要がある。従って高性能の集積回路を製作するには高い電流密度の電流を流し得るρが低い伝導体とＫeが低い誘電体を使用しなければならない。
【００１０】
この上記の基準に合わせるためには、最も好適な連結構造物として酸化珪素の誘電体の内部でアルミニウム合金の線の代わりにＫeが低い銅の連結線がよく用いられる。「Ｃｏｐｐｅｒ  Ｇｏｅｓ  Ｍａｉｎｓｔｒｅａｍ：Ｌｏｗ−ｋ  ｔｏ  Ｆｏｌｌｏｗ」、Ｓｅｍｉｃｏｎｄｕｃｔｏｒ  Ｉｎｔｅｒｎａｔｉｏｎａｌ，１９９７年１１月号、６７〜７０頁参照。銅フィルムの抵抗値は１．７〜２．０μΩｃｍの範囲にあり、アルミニウム合金フィルムの抵抗値は３．０〜３．５μΩｃｍの範囲にある。
【００１１】
銅の有利な性質にも拘わらず、銅は期待されるほど広くは連結材料として使用されていなかった。これは少なくとも部分的には銅のメッキを沈着させることが困難であり、さらに障壁層の材料を存在させる必要があることによるものである。障壁層の必要は、銅が珪素の結合部に拡散してゆき、基質の中につくられた半導体装置の電気的特性を変化させることに由来する。銅の層に沈着させてこのような拡散を防ぐ前に、例えば窒化チタン、窒化タンタル等からつくられた障壁層を珪素の接合部および任意の介在する層の上部に配置しなければならない。
【００１２】
半導体の作業部材に銅のメッキを被覆するいくつかの方法が最近開発された。このような一つの方法は化学蒸着法（ＣＶＤ）であり、この方法では気相の銅組成物を熱分解および／または反応させることにより障壁層の表面に薄い銅のフィルムを生成させる。ＣＶＤ法の結果位相幾何学的な種々の形状の上に銅を均一に（ｃｏｎｆｏｒｍａｌ）被覆することができるが、全メッキ層に対して適用する場合この方法は費用がかかる。
【００１３】
他の公知の方法である物理蒸着法（ＰＶＤ）は、ＣＶＤ法に比べ障壁層の上に比較的良好な接着性をもった銅の層を容易に沈着させることができる。しかしＰＶＤ法の欠点の一つは、微小構造物、例えば半導体の作業部材の表面にあるヴァイアス（ｖｉａｓ）およびトレンチ（ｔｒｅｎｃｈ）を充填するのに使用した場合、不均一な（ｎｏｎ−ｃｏｎｆｏｒｍａｌ）段階的な被覆を生じることである。例えばこのような不均一な被覆の結果、底部において、特に半導体装置のトレンチの側壁の所で銅の沈着が少なくなる。
【００１４】
ＰＶＤの場合銅の層がトレンチの中に不適切に沈着してメッキ層の面の中に連結線をつくっている様子を図１に例示する。図示のように、適切な量の銅がトレンチ下方の部分の内部に沈着する前に、トレンチの上部は効果的に「狭まって潰れている（ｐｉｎｃｈｅｄ  ｏｆｆ）」。その結果開いた空隙が生じ、設計されたように電気信号を運ぶメッキ線の能力が著しく損なわれる。
【００１５】
銅を電着するこの方法は銅のメッキ層を沈着させる費用的に最も効果的な方法であることが見出されている。経済的に実行可能であることの他に、この沈着方法では連結構造物として機械的にも電気的にも適した実質的に均一な銅のフィルムが得られる。しかしこの方法は一般に電気伝導層に銅を被覆する場合だけに適している。この場合一般に下地になる電気伝導性の種子層を作業部材に被覆した後、電着工程を行なう。障壁層の材料に銅を電着させる方法はこれまで工業的に実行可能なものがなかった。
【００１６】
本発明では（１）適切な接着性をもった均一な銅の層を障壁層に対して被覆し、（２）適切な沈着速度でこれを行なうことができ、（３）工業的に実行可能である銅の金属メッキ処理法が必要であるということが認識されている。
【００１７】
（本発明の概要）
本発明では半導体の作業部材のような作業部材の銅メッキを行なう新規方法を使用する。本発明に従えば、アルカリ性の銅電解質浴を使用して種子層の上に銅を電気メッキするか、銅を直接障壁層材料の上に電気メッキするか、或いはＰＶＤのような沈着法を使用して障壁層の上に沈着させた極端に薄い銅の種子層の強化を行なう。得られた銅層は作業部材のバイヤス、トレンチおよび他の微小構造を充填する均一な優れた銅の被膜を与える。種子層の強化に使用する場合には、得られた銅の種子層は電気化学的沈着法を用い微小構造を良好な均一性をもった銅の層で充填することができる均一な優れた銅被膜を与える。さらにこの方法で電気メッキされた銅の層はシートの抵抗が小さく、低温において容易に焼鈍される。
【００１８】
上記のように本発明方法は作業部材のメッキ層をつくるのに使用される広い範囲の工程に適用することができる。作業部材は例えば処理して集積回路または他のマイクロ電子機素をつくるための半導体作業部材であることができる。種子層を強化する方法も本発明への適用性を限定することなく記載されていいる。
【００１９】
表面の上に障壁層を沈着させた作業部材にメッキした連結構造物を被覆する方法も記載されている。この方法は障壁層の上に極端に薄い金属の種子層をつくる工程を含んでいる。極端に薄い種子層は約５００Å以下の厚さを有し、以後の金属沈着工程のための種子層として使用できる任意の金属からつくることができる。このような金属には例えば銅、銅合金、アルミニウム、アルミニウム合金、ニッケル、ニッケル合金等が含まれる。次いで別の沈着工程において他の別の金属をその上に沈着させ、主要金属の沈着に使用するのに適した強化された種子層をつくることにより極端に薄い種子層を強化する。強化された種子層は、作業部材の内部に配置された実質的にすべての凹んだ特徴をもつ側壁のすべての点において、作業部材の外側の表面上の種子層の公称の厚さの約１０％以上の厚さをもっている。
【００２０】
本発明方法の特定の具体化例に従えば、銅を含む金属メッキ用のの連結構造物をつくる。このためには錯化剤を有するアルカリ性の浴を使用する電気化学的な銅沈着法を半導体の作業部材に対して行なうことにより極端に薄い層を強化する。銅の錯化剤はＥＤＴＡ、ＥＤおよび多価カルボン酸、例えばクエン酸またはその塩から成る群から選ばれる少なくとも１種の錯化剤であることができる。
【００２１】
本発明においては、ブランケット・メッキ（ｂｌａｎｋｅｔ  ｐｌａｔｉｎｇ）、凹んだ微小構造の充填メッキ法、および種子層の強化用のメッキ法に適した種々のメッキ浴組成物も記載されている。種子層の強化を行なうために銅を電気メッキするための好適な溶液は硫酸銅、硼酸および錯化剤を含んでいる。錯化剤はＥＤ、ＥＤＴＡおよび多価カルボン酸、例えばクエン酸から成る群から選ばれることが好ましい。この溶液はまたブランケット・メッキおよび凹んだ微小構造の充填メッキにも適している。
【００２２】
得られた銅フィルムの抵抗率を改善するメッキ溶液も記載されている。このメッキ溶液は硫酸銅、硫酸アンモニウムおよびエチレングリコールを含んでいる。この溶液はまたブランケット・メッキおよび凹んだ微小構造の充填メッキにも適している。
【００２３】
（本発明の詳細な説明）
本発明では半導体の作業部材のような作業部材の銅メッキを行なう新規方法を使用する。本発明に従えば、アルカリ性の銅電解質浴を使用して種子層の上に銅を電気メッキするか、銅を直接障壁層材料の上に電気メッキするか、或いはＰＶＤのような沈着法を使用して障壁層の上に沈着させた極端に薄い銅の種子層の強化を行なう。さらにメッキ層を被覆する方法が記載されている。本発明方法は実質的な数の種々の異なった金属組成物に関連して使用できるが、本明細書に記載された特定の具体化例は銅を含むメッキ層の被覆に関連するものである。このためにはＰＶＤのような沈着法を用い障壁層の上に予め沈着させた極端に薄い銅の種子層を強化するためにアルカリ性の銅の電解質浴を使用する。強化された銅の種子層は、後ででき化学的な沈着法を使用し良好な均一性をもった銅の層でトレンチおよびバイヤスを充填し得る優れた均一な銅被膜を与える。
【００２４】
トレンチ５のような微小構造、即ち銅のメッキで充填すべき微小構造の断面図が図２Ａに示されており、これは本発明における種子層を強化する態様を説明するのに用いられる。図示のように例えば窒化チタンまたは窒化タンタルの薄い障壁層１０が半導体の装置の表面の上に、或いは図２Ａに示されているように二酸化珪素のような誘電体８の上に沈着されている。障壁層１０は銅が基質の中につくられた半導体の装置へ移動するのを防ぐ作用をする。使用する特定の障壁材料に依存し、種々の公知の方法、例えばＣＶＤまたはＰＶＤの中の任意のものを使用して障壁層を沈着させることができる。好ましくは障壁層の厚さは約１００〜３００Åである。
【００２５】
障壁層を沈着させた後、極端に薄い銅の種子層１５を障壁層１０の上に沈着させる。得られた構造物を図２Ｂに示す。好ましくはＣＶＤまたはＰＶＤのような蒸着法を使用して銅の種子層１５をつくる。適切な接着性と銅の被覆率を得るためには、通常比較的厚い（１０００Å）銅の種子層が必要である。しかし種子層を被覆するためにＰＶＤ蒸着法を用いる場合、このような厚い種子層は幾何学的形状が小さいトレンチを塞いでしまうという問題を生じる。
【００２６】
種子層の被覆に関する伝統的な考えとは異なり、例示された具体化例の銅の種子層１５は極端に薄く、厚さは約５０〜約５００Å、好ましくは約１００〜約２５０Å、最も好ましくは約２００Åである。この極端に薄い銅の種子層はＣＶＤまたはＰＶＤ、或いは両方の組合せで沈着させることができる。しかしＰＶＤは、比較的良好な接着性をもって障壁層の上に銅を容易に沈着させ得るから、好適な被覆法である。従来法に使用されるような比較的厚い種子層ではなく、銅の極端に薄い種子層を沈着させることにより、トレンチが狭まって潰れることを避けることができる。
【００２７】
極端に薄い種子層１５を使用すると、一般にそれ自身のもつ固有の問題が導入される。これらの問題のうち最も深刻なものの一つは、このような極端に薄い層が一般に均一に障壁層１０を被覆しないことである。即ち２０の所におけるように側壁上において空隙または非連続的な種子層の領域が極端に薄い種子層１５の中に存在することが多く、そのため後で電気化学的に沈着される銅の層が区域２０の中に適切に被覆されなくなる。さらに極端に薄い種子層は２１の所におけるような尖った部分を含み、これは後で電解により沈着される金属層の均一性に悪影響を与える。このような尖った部分２１は他のもっと平らな区域に比べ高い割合で銅が沈着する高電位区域を生じる。従って種子層１５は種子層を被覆した後に典型的に使用される伝統的な電着法に十分適しているとは云えない。
【００２８】
本発明では、後の電気化学的な種子層の強化法と組み合わせると、極端に薄い種子層を使用できることが見出された。このためには半導体の作業部材を後の処理工程にかけ、ここでさらに付加的な量の銅１８を極端に薄い種子層に被覆し、種子層を強化する。銅をさらに沈着させて強化した種子層を図２Ｃに示す。図２Ｃに示されているように、図２Ｂの空隙または非連続的な区域２０は充填され、実質的にすべての障壁層１０は銅で被覆されている。
【００２９】
側壁の階段部分の被覆率、即ち側壁の底部２２の所での種子層の厚さ対作業部材の外側に配置された側２３の所における種子層の最低の厚さの比が少なくとも１０％に達するまで種子層の強化工程を継続することが好ましい。さらに好ましくは側壁の階段部分の被覆率は少なくとも約２０％である。このような側壁の階段部分の被覆率は半導体の作業部材の凹んだ構造の実質的にすべての部分に存在する。しかし半導体の作業部材の内部に分布している或る種の凹んだ構造ではこれらの側壁の階段部分の被覆率に達しないこともある。例えば半導体の作業部材の周辺の縁の所にあるこのような構造はこれらの階段部分の被覆率に達しないことがある。同様に或る種の凹んだ構造の所にある欠陥または不純物が所望の被覆率に達するのを妨げることもある。作業部材の外側の所における強化された種子層の公称の厚さは５００〜１６００Åの範囲であることが好ましい。
【００３０】
本発明方法の具体化例は銅のメッキに関連して説明されているが、全体的な沈着を行なう前に極端に薄い種子層を強化する基本的原理は電気メッキを行ない得る他の金属または合金にも適用することができる。このような金属には、鉄、ニッケル、コバルト、亜鉛、銅−亜鉛、ニッケル−鉄、コバルト−鉄等が含まれる。
【００３１】
極端に薄い銅の種子層を強化するのに適した装置２５の模式図を図３に示す。この装置はまたブランケット・メッキ層および／または凹んだ微小構造を完全に充填するためのメッキを被覆するのにも適している。図示のように、半導体ウエハ３０のような半導体の作業部材を電気メッキ溶液の浴３５の中に面を下向きにして配置する。電気メッキ槽の陰極としてウエハ３０をメッキ用の電源４５に接触させるために１個またはそれ以上の接点４０が備えられている。陽極５０は浴３５の中に配置され、メッキ用の電源４５に連結されている。陽極５０とウエハ／陰極３０の間に拡散器５５を配置することが好ましい。ウエハ３０は強化工程中軸６０の周りに回転させることができる。陽極５０にはその後側に誘電遮蔽６５が備えられ、これはメッキ浴の液の流入する方向に面している。
【００３２】
上記のように、本発明の或る種の態様は新規にして有用なメッキ溶液に関する。これらの溶液はブランケット・メッキ、凹んだ微小構造の完全な充填、種子層の強化等に使用することができる。種子層を強化するための好適な電解質浴溶液は銅イオンが錯化剤と錯化したアルカリ性の銅浴である。メッキ浴の種々の成分に対する好適な組成および濃度範囲には下記の通りである。
【００３３】
１．硫酸銅：０．０３〜０．２５Ｍ（好ましくは０．０４Ｍ）；
２．錯化剤：錯体対金属の比が１〜４、好ましくは２；
３．硼酸：０．０１〜０．５Ｍ（好ましくは０．０５Ｍ）；
４．ｐＨ：５〜１３、好ましくは９．５。
【００３４】
好適な銅イオン源は硫酸銅（ＣｕＳＯ4）である。硫酸銅の浴中の濃度は好ましくは０．０３〜０．２５Ｍの範囲、さらに好ましくは約０．１Ｍである。
【００３５】
本発明に使用するのに適した錯化剤は銅イオンと安定な錯体をつくり、水酸化銅の沈澱を防ぐ。エチレンジアミン四酢酸（ＥＤＴＡ）、エチレンジアミン（ＥＤ）、クエン酸、およびその塩は特に適した銅の錯化剤であることが見出された。浴中の錯化剤対硫酸銅のモル比は好ましくは１〜４の範囲、さらに好ましくは約２である。このような錯化剤は単独で、互いに組み合わせて、また１種またはそれ以上の他の錯化剤と組み合わせて使用することができる。
【００３６】
電解質浴はｐＨが少なくとも９．０に保たれていることが好ましい。所望の９．０またはそれ以上の値にｐＨを調節または保持するためには、水酸化カリウム、水酸化アンモニウム、水酸化テトラメチルアンモニウム、または水酸化ナトリウムが使用される。クエン酸またはＥＤ浴に対する好適なｐＨは約９．５であり、ＥＤＴＡ浴に対する好適なｐＨは約１２．５である。上記のように、錯化剤は高ｐＨ値において銅が沈澱するのを防ぐ助けをする。
【００３７】
アルカリ性の銅浴にさらに他の成分を加えることができる。例えばクエン酸またはＥＤを錯化剤として使用した場合、硼酸（Ｈ3ＢＯ3）はｐＨを９．５に保持するる助けとなり、錯化剤としてＥＤＴＡを含む電解質浴に加えた場合、光沢の高い銅の沈着物を与える。硼酸を加える場合、浴中の濃度は０．０１〜０．５Ｍの範囲であることが好ましい。
【００３８】
一般に浴の温度は２０〜３５℃の範囲であることができ、２５℃が好適である。銅を電解により沈着させて銅の種子層を強化するための電流密度は１〜５ミリアンペア／ｃｍ2であることができ、銅の種子層を強化するメッキ時間は約１〜約５分間で十分である。メッキの波形は例えば周期が２ミリ秒で使用率が５０％の前向きの周期パルスであることができる。
【００３９】
アミンを含まない酸の錯化剤、例えばクエン酸のような多価カルボン酸またはその塩はＥＤＴＡまたはＥＤを使用するよりも好適である。ＥＤＴＡおよびＥＤはアミン基を含んでいる。これらのアミン基はウエハを洗滌して乾燥した後もしばしば半導体作業部材の表面に残留する。その後の処理、特に写真平板処理のような処理は、これらのアミン基が存在することによって生じる反応のために妨害を受ける。例えばアミン基はフォトレジスト材料の露光および／または硬化に伴う化学反応を妨害する。従って電着工程の後で写真平板法を行なうような処理ではアミンを含まない錯化剤が特に適している。
【００４０】
クエン酸のような多価カルボン酸を使用するさらに他の利点は、銅をメッキする電位の大きさがＥＤＴＡを含む浴中で銅をメッキする電位の大きさよりも大きいことによって生じる。このことは図４Ａおよび４Ｂに例示されており、ここで図４Ａはクエン酸に対する電流−電位曲線であり、図４ＢはＥＤＴＡ浴に対する電流−電位曲線を示す。電気メッキは対応する電流が急激に増加する電圧の所で起こる。このメッキ電圧は電着電位とも呼ばれ、錯化剤としてクエン酸を用いる浴に対しては図４Ａに示されるように−１．２５ボルトであり、錯化剤としてＥＤＴＡを用いる浴では図４Ｂに示されるように約−１．０ボルトである。電流のピーク（クエン酸を含む浴では７０、７０’、ＥＤＴＡを含む浴では７２、７２’）は限界電流であり、これはメッキ溶液中の銅イオンの質量輸送および濃度によって主として決定される。図示のように、電流および特定のメッキ電圧の大きさは基質材料に僅かに依存している。異なった基質に対する結果は図４Ａおよび４Ｂに図示されており、ここで７０および７２は銅の基質材料に対する曲線であり、７０’および７２’は酸化銅を被覆した銅から成る銅基質材料に対する曲線である。同じ電解質の中で酸化物で被覆された銅では余分のピークが生じていることが認められる。これらのピークはアルカリ性で電気化学的に銅が沈着する前に酸化銅が電気化学的に還元されて銅になることに関連している。
【００４１】
アルカリ性の浴中で高いメッキ電位で電着された銅の層は、酸性の浴中で低いメッキ電位で電着された銅の層に比べ、下地の障壁層に対する接着性が良いと考えられている。銅が障壁層に接着するためには、銅イオンは障壁層の表面において薄い酸化された或いは汚染された層を透過するのに十分なエネルギーをもって障壁層の表面に衝突しなければならない。従って大きな大きさをもったメッキ電位で電着した銅の層は、小さな大きさのメッキ電位を用いてメッキされた層に比べ、メッキ工程中露出した障壁層に対し良く接着する。この因子は、ＰＶＤの銅と電気化学的に沈着させられた銅との間の銅間の化学結合と組み合わされ、優れた電気的性質並びに障壁接着性をもった強化された種子層を与える。このような特性はブランケット・メッキ、完全な充填メッキ、パターン・メッキ等にも望ましいことである。
【００４２】
本発明においては沈着した銅フィルムの抵抗率はメッキ浴溶液の抵抗率と直接関連していることが見出された。従って溶液の抵抗率を下げるのを助ける添加剤は沈着したフィルムの抵抗率をそれに応じて低下させる。
【００４３】
実験の結果は硫酸アンモニウムを添加するとメッキ浴溶液の抵抗率が、従って沈着したフィルムの抵抗値が著しく下がることを示している。異なった量の硫酸アンモニウムに対して得られたシートの抵抗を図４Ｃで比較する。図から判るように、高温で焼鈍を行なったものまたは行なわないもののいずれに対しても、硫酸アンモニウムを含まない浴でシートの最も大きな抵抗が得られた。痕跡量の硫酸アンモニウムを浴の中に加えた浴のｐＨを調節するために水酸化アンモニウムを使用した場合、シートの抵抗は７６から２３に低下した。硫酸アンモニウムの濃度を０．１Ｍから０．５Ｍに増加させると、それに対応してシートの抵抗は連続的に減少した。
【００４４】
硫酸アンモニウムは沈着した銅の層のシートの抵抗を減少する助けとなるが、得られた銅フィルムの均一性を減少させることが実験の結果示された。しかし硫酸アンモニウム含有溶液にエチレングリコールを加えると、得られた沈着物の均一性は実質的に増加する。図４Ｄはエチレングリコールの濃度と硫酸アンモニウムを０．２Ｍ含むメッキ溶液の伝導度との間の関係を示す。
【００４５】
硫酸アンモニウムを含むメッキ浴の種々の成分濃度と好適な組成および濃度範囲は次の通りである。
【００４６】
１．硫酸銅：０．０３〜０．５Ｍ（好ましくは０．２５Ｍ）；
２．錯化剤：錯体対金属の比は１〜４、好ましくは２；
３．硫酸アンモニウム：０．０１〜０．５Ｍ、好ましくは０．３Ｍ；および
４．硼酸：０．００〜０．５Ｍ、好ましくは０．２Ｍ。
上記のように、このような浴の組成はブランケット・メッキ、パターン・メッキ、完全充填メッキ、および種子層を強化するのに使用することができる。
【００４７】
再び本発明の特定の種子層を強化する態様を参照すれば、図２Ｃの強化された種子層は後で電気化学的に銅を沈着させるのに適している。このような後で行なう銅の沈着は獅子層を強化するのに用いられる装置の内部でアルカリ性の浴中で行なうことができる。その後で沈着した銅の抵抗率を低下させる助けとなる低温焼鈍処理を行なうことができる。このような低温における焼鈍工程は好ましくは約２５０℃以下の温度で、さらに好ましくは約１００℃以下の温度で行なわれる。低Ｋ−誘電材料を使用して銅の構造物を絶縁する場合には、焼鈍温度の上限は誘電材料の劣化温度よりも低い温度に選ばなければならない。
【００４８】
上記のアルカリ性の浴組成物は全体的な電気化学的沈着工程に使用することができるが、酸性の環境下において後で銅を沈着させることができ、この場合メッキ速度はアルカリ性のメッキ浴に伴う対応する速度よりも実質的に速い。そのためには半導体の作業部材を脱イオン水で十分洗滌する装置の中に移送し、次いでメッキ浴が酸性である図３の装置と同様な装置に移す。例えば一つの適当な銅浴は１７０ｇ／リットルのＨ2ＳＯ4、１７ｇ／リットルの銅および７０ｐｐｍの塩素イオン、並びに有機性の添加剤を含んでいる。有機性の添加剤はメッキ反応に対し絶対に必要なものではない。むしろ有機添加剤は所望のフィルム特性をつくり、ウエハ表面の凹んだ構造をより良く充填するのに使用することができる。有機添加剤は平滑剤、光沢剤、湿潤剤および靭性強化剤を含んでいる。トレンチ５が電気化学的に沈着した銅の付加的な層２２で実質的に充填されるのはこの沈着工程の間である。得られた充填された断面を図２Ｄに示す。この方法で充填した後、障壁層およびトレンチの上に沈着した銅の層を任意の適当な方法で除去し、図２Ｅに示されるように銅のメッキとそれに付属した障壁材料をもつトレンチ５だけを残す。
【００４９】
銅の種子層を強化するためにアルカリ性の電解質浴を使用すると、種子層の強化を行なわないで銅浴を使用する場合に比べ特に有利である。ＰＶＤの銅の種子層を沈着させた後、典型的には銅の種子層を酸素を含む雰囲気に露出する。酸素は容易に銅を酸化銅に変える。種子層を酸素含有雰囲気に露出した後、酸性の銅浴を使用して銅を種子層の上にメッキすると、酸性の銅浴は生成した酸化銅を溶解し、種子層に空隙が生じ、種子層の上に沈着した銅の層の均一性が悪くなる。本発明の具体化例に従ってアルカリ性の銅浴を使用すると、金属銅に対する種子層の表面の所で酸化銅を実質的に減少させることによりこの問題を避けることができる。アルカリ性の銅浴の他の利点は、メッキされた銅が酸性の銅浴からメッキされたものに比べ障壁層に対し遥かに良好な接着性を有していることである。本発明の種子層強化態様の他の利点は下記の実施例から判るであろう。
【００５０】
実施例１
種子層の強化を行なった場合および行なわなかった場合における酸性の銅メッキの比較
２００ÅのＰＶＤによる銅の種子層を用い半導体ウエハ１、２および３をそれぞれ被覆した。本発明に従いウエハ１および２はそれぞれクエン酸およびＥＤＴＡ浴から強化された種子層をもっていた。浴の組成は次の通りである。
【００５１】
ウエハ１に対する浴：０．１ＭのＣｕＳＯ4＋０．２Ｍのクエン酸＋０．０５ＭのＨ3ＢＯ3を脱イオン水中に含む。ｐＨ９．５、温度２５℃。
【００５２】
ウエハ２に対する浴：０．１ＭのＣｕＳＯ4＋０．２ＭのＥＤＴＡ＋０．０５ＭのＨ3ＢＯ3を脱イオン水中に含む。ｐＨ１２．５、温度２５℃。
【００５３】
ウエハ３に対しては種子層の強化を行なわなかった。
【００５４】
この３枚のウエハに対し次に同一条件下において酸性の銅浴から１．５μの銅層をメッキした。公称の厚さ１．５μの銅の層が沈着した後、シートの抵抗の測定から推測した３枚のウエハの均一性を下記の表で比較する。
【００５５】
【表１】
0004642229.tif 000002
【００５６】
上記表１の結果から判るように、本発明方法により種子層の強化を行なうと、種子層の強化を行なわなかった場合（不均一性４６％）に比べ優れた均一性が得られる（不均一性６〜７％）。このことは１．５μの銅を電気メッキで沈着させた後における視察によるウエハの観測の結果と一致している。ウエハのこのような視察による検査によれば、種子層の強化を行なわなかった場合、ウエハ上においてウエハ電極の接点の所に欠陥が存在することが明らかになった。
【００５７】
図５、６Ａおよび６ＢはＳＥＭ（走査電子顕微鏡）を用いて撮った写真である。図５においてはトレンチ８５のような微小構造を含む半導体ウエハの表面上に極端に薄い種子層が沈着している。図示のように、トレンチの下隅部に空隙の領域が存在している。図６Ａにおいてはクエン酸を錯化剤とした浴に中で上記方法により種子層が強化された。この強化により後で電気化学的に銅をメッキして沈着させるのに非常に適した均一な銅の種子層が得られた。
【００５８】
図６Ｂは錯化剤としてＥＤＴＡを含む浴中で強化した種子層を示す。得られた種子層はトレンチの側壁から尖った部分として突き出した大きな粒径を示している。これらの側壁の粒子の突出部が存在すると、後で電気化学的な沈着によりトレンチを充填することが困難になる。何故ならこのような突出部によって局所的にメッキ速度が高くなり、それによって後で行なう電気化学的な沈着が不均一になるからである。この効果は寸法の小さい凹んだ微小構造の場合に特に顕著である。従って小さい微小構造を充填する場合にはクエン酸のような錯化剤の方が好適である。クエン酸を含む銅浴に対するのと同等な結果が錯化剤としてＥＤＴＡを用いた場合にも得られた。
【００５９】
図７は上記の方法を適用するのに適した半導体製造ライン９０の一部を模式的に示している。製造ライン９０は蒸着装置または装置の組９５および銅の電気化学的な沈着装置または装置の組１００を含んでいる。装置／装置の組９５と１００との間のウエハの移送は手で行なうか、或いは自動移送機構１０５を用いて行なうことができる。好ましくは自動移送機構１０５により容器の中に入れるかまたは同様な環境で作業部材を移送する。別法として移送機構１０５は該装置／装置の組を連結しているきれいな雰囲気の中で個別的に或いは開いた運搬具の中に入れてウエハを移送することができる。
【００６０】
操作する場合、蒸着装置／装置の組９５を使用して極端に薄い銅の種子層をライン９０で処理される半導体作業部材の少なくとも一部に被覆する。これはＰＶＤ被覆法を用いて行なうことが好ましい。次に極端に薄い種子層を被覆した作業部材に対し例えば処理ステーション１１０の所で電気化学的な種子層の強化を行なう。処理ステーション１１０は図３に記載された方法で構成することができる。強化が完了した後、作業部材に対し完全な電気化学的沈着による充填操作を行ない、この場合銅のメッキを所望の連結されたメッキの厚さになるまで被覆する。この後の工程はステーション１１０で行なうことができるが、好ましくは他の処理ステーション１１５で行ない、ここで酸性のメッキ浴を存在させて銅のメッキを沈着させる。ステーション１１５へ移送する前に、作業部材をステーション１１２において脱イオン水で洗滌することが好ましい。ステーション１１０、１１２および１１５の間のウエハの移送はウエハ運搬システム１２０によって自動化することができる。電気化学的沈着装置の組１００は例えば米国マサチューセッツ州ＫａｌｉｓｐｅｌｌのＳｅｍｉｔｏｏｌ，Ｉｎｃ．製のＬＴ２１０TM型またはＥｑｕｉｎｏｘTM型のメッキ装置を用いて実装することができる。
【００６１】
本発明の基本的な概念から逸脱することなく上記システムの種々の変形を行なうことができる。上記においては一つまたはそれ以上の特定の具体化例を参照して本発明を詳細に説明したが、特許請求の範囲に記載された本発明の精神および範囲を逸脱することなく多くの変形を行ない得ることは当業界の専門家には明らかであろう。
【図面の簡単な説明】
【図１】  完全にＰＶＤ法による銅によってつくられた連結線の断面図。
【図２Ａ〜２Ｅ】  本発明の一具体化例に従って被覆された際の種々の材料の層を示す半導体作業部材の断面図。
【図３】  極端に薄い種子層を強化するのに適した装置の模式図。
【図４Ａ】  錯化剤としてクエン酸のような多価カルボン酸を使用したメッキ溶液の電流−電位曲線を示すグラフ。
【図４Ｂ】  錯化剤としてＥＤＴＡ、即ちアミン含有メッキ溶液を使用したメッキ溶液の電流−電位曲線を示すグラフ。
【図４Ｃ】  硫酸アンモニウムを含みまた含まない浴の溶液から沈着させた銅フィルムに対する焼鈍温度によるシートの抵抗の変化。
【図４Ｄ】  硫酸アンモニウムを含みまた含まない照合溶液中におけるエチレングリコールの濃度の関数としてメッキ溶液の伝導率を示すグラフ。
【図５】  極端に薄い種子層の走査電子顕微鏡写真。
【図６Ａ】  クエン酸浴中で強化した極端に薄い種子層を示す走査電子顕微鏡写真。
【図６Ｂ】  ＥＤＴＡ浴中で強化した極端に薄い種子層を示す走査電子顕微鏡写真。
【図７】  本発明の種子層強化工程を実現するのに適した半導体製造ラインの一部の模式図。
【図１】
0004642229.tif 000003
【図２Ａ−２Ｅ】
0004642229.tif 000004
【図３】
0004642229.tif 000005
【図４Ａ】
0004642229.tif 000006
【図４Ｂ】
0004642229.tif 000007
【図４Ｃ】
0004642229.tif 000008
【図４Ｄ】
0004642229.tif 000009
【図５】
0004642229.tif 000010
【図６Ａ】
0004642229.tif 000011
【図６Ｂ】
0004642229.tif 000012
【図７】
0004642229.tif 000013